(57)【要約】【課題】耐衝撃性および耐擦傷性が従来よりも向上した保護シートを提供する。【解決手段】互いに硬度が異なる２つの透明シート状の基材１、２を、接着剤層３を介して接着したものからなる複合基材４を備える。複合基材の硬度が大きい基材（基材２）側の面にハードコート層５が設けられ、複合基材の硬度が小さい基材（基材１）側の面には、自己吸着性を有するシリコン粘着層６が設けられる。ハードコート層５には、低反射処理、防汚処理および抗菌処理が施される。【選択図】図１
2015105993.tif 000002
【特許請求の範囲】
【請求項１】
液晶画面の保護シートであって、
互いに硬度が異なる複数の透明シート状の基材を、硬度が順に大きくなるように積層するとともに、互いに隣接する基材の面同士を接着剤層を介して接着したものからなる複合基材と、
前記複合基材の硬度が最も大きい基材側の面に設けられたハードコート層と、
前記複合基材の硬度が最も小さい基材側の面に設けられた、自己吸着性を有するシリコン粘着層またはポリウレタン粘着層と、を備え、
前記ハードコート層には、低反射処理または防汚処理または抗菌処理またはそれらの２以上の組み合わせが施され、
前記シリコン粘着層または前記ポリウレタン粘着層が液晶画面に密着することで前記液晶画面に装着されるものであることを特徴とする保護シート
【請求項２】
前記複合基材と前記ハードコート層との間、または前記複合基材と前記シリコン粘着層またはポリウレタン粘着層との間、または前記複合基材における隣接する基材間に、３８０〜５００ｎｍの波長範囲の光を所定の割合で遮光するブルーライトカット層が設けられていることを特徴とする請求項１に記載の保護シート。
【請求項３】
前記複数の基材はそれぞれ異なる種類の合成樹脂シートからなっていることを特徴とする請求項１または請求項２に記載の保護シート。
【請求項４】
前記複合基材は、第１の基材と、前記第１の基材よりも大きい硬度を有する第２の基材からなっていることを特徴とする請求項１または請求項２に記載の保護シート。
【請求項５】
前記第１の基材がＰＥＴシートまたはポリカーボネート樹脂シートまたはポリウレタン樹脂シートであることを特徴とする請求項４に記載の保護シート。
【請求項６】
前記第２の基材がアクリル樹脂シートであることを特徴とする請求項４または請求項５に記載の保護シート。
【発明の詳細な説明】
【技術分野】
【０００１】
本発明は、スマートフォンやタブレット型パーソナルコンピュータ等の携帯情報端末の液晶画面に装着される保護シートに関するものである。
【背景技術】
【０００２】
携帯情報端末のタッチパネル式の液晶ディスプレイは常時外部に露出しており、そのため、携帯情報端末が誤って地上や床面に落とされると衝撃によって液晶画面が破損することがあり、また、液晶画面が先の尖った物によって擦られると容易に引っ掻き傷が付くといった問題がある。
【０００３】
また、携帯情報端末の周囲から入射する光が液晶画面で反射して、画面が見にくくなったり、液晶画面に指紋や指の油分が付着して画面が汚れるといった問題がある。さらに、最近、液晶のバックライトから照射される３８０〜５００ｎｍの波長範囲の光（いわゆる「ブルーライト」）が、人間の目に種々の悪影響を及ぼし得るとの医学的報告がなされ、液晶画面の長時間の目視が問題視されるようになってきている。
【０００４】
このため、従来技術においては、液晶画面に装着する種々の保護シートが提案されており、これらの保護シートによって、液晶画面の耐衝撃性、耐擦傷性、光学的性能（反射防止機能、ブルーライトカット機能等）および防汚性（指紋付着防止機能等）を高めるようにしている。
【０００５】
この種の保護シートとしては、例えば、基材の一面に堆積された無機層と、硬化性組成物を無機層上で現場（in situ）硬化させることで形成された光学活性ポリマー層（４００ｎｍ〜７００ｎｍの波長範囲にわたり約１．５３以下の屈折率と、約２０〜２００ｎｍの厚さを有する）と、基材の他面に堆積された接着剤層とを備えた保護シートが知られている（例えば、特許文献１参照）。
【０００６】
また、例えば、ＰＥＴ樹脂からなる基材と、基材の一側面に設けられた厚さ２００〜５００μｍのシリコン層とからなり、基材の他側面に、反射防止処理、低反射光沢処理、ブルーライトカット処理、ハードコート処理、抗菌処理のいずれか１つの表面処理または少なくとも２つを組み合わせた表面処理がなされた保護シートが知られている（例えば、特許文献２参照）。
【０００７】
これらの従来の保護シートにおいては、耐擦傷性は、主として、基材一面に設けられたハードコート層によってもたらされるが、ハードコート層は硬化性組成物のコーティングに過ぎず、そのため、９Ｈ程度の硬さの先の尖った鉛筆によれば、保護シートを貫通して液晶画面に達する引掻き傷が比較的容易に生じてしまう。
【０００８】
また、これらの保護シートにおいては、耐衝撃性は、主として、比較的軟質の基材と接着剤層（シリコン層）が、衝撃力を吸収する（衝撃力に対し低反発である）ことによってもたらされる。
しかしながら、耐衝撃性は、衝撃力に対する反発と、当該衝撃力の吸収とがうまくバランスすることで最大限に発揮されるのであり、この点に鑑みれば、従来の保護シートによってもたらされる耐衝撃性は十分であるとは言えない。
【先行技術文献】
【特許文献】
【０００９】
【特許文献１】特表２００５−５２４１１３号公報
【特許文献２】実用新案登録第３１８３０６２号公報
【発明の概要】
【発明が解決しようとする課題】
【００１０】
したがって、本発明の課題は、耐衝撃性および耐擦傷性が従来よりも向上した保護シートを提供することにある。
【課題を解決するための手段】
【００１１】
上記課題を解決するため、本発明は、液晶画面の保護シートであって、互いに硬度が異なる複数の透明シート状の基材を、硬度が順に大きくなるように積層するとともに、互いに隣接する基材の面同士を接着剤層を介して接着したものからなる複合基材と、前記複合基材の硬度が最も大きい基材側の面に設けられたハードコート層と、前記複合基材の硬度が最も小さい基材側の面に設けられた、自己吸着性を有するシリコン粘着層またはポリウレタン粘着層と、を備え、前記ハードコート層には、低反射処理または防汚処理または抗菌処理またはそれらの２以上の組み合わせが施され、前記シリコン粘着層または前記ポリウレタン粘着層が液晶画面に密着することで前記液晶画面に装着されるものであることを特徴とする保護シートを構成したものである。
【００１２】
上記構成において、前記複合基材と前記ハードコート層との間、または前記複合基材と前記シリコン粘着層またはポリウレタン粘着層との間、または前記複合基材における隣接する基材間に、３８０〜５００ｎｍの波長範囲の光を所定の割合で遮光するブルーライトカット層を設けることもできる。
【００１３】
上記構成において、前記複数の基材はそれぞれ異なる種類の合成樹脂シートからなっていることが好ましい。
また、前記複合基材を、第１の基材と、前記第１の基材よりも大きい硬度を有する第２の基材の２種類の基材から構成した場合には、前記第１の基材はＰＥＴシートまたはポリカーボネート樹脂シートまたはポリウレタン樹脂シートであることが好ましく、また、前記第２の基材はアクリル樹脂シートであることが好ましい。なお、この場合、第２の基材の硬度が第１の基材の硬度よりも大きければよく、よって、第１の基材がＰＥＴシートからなり、第２の基材がポリカーボネート樹脂シートからなっていてもよい。
また、前記接着剤層を形成する接着剤は紫外線硬化樹脂または熱硬化樹脂であることが好ましい。
【発明の効果】
【００１４】
本発明によれば、互いに硬度が異なる複数の基材を、硬度が順に大きくなるように貼り合わせたものからなる複合基材を備え、この複合基材の一面側から他面側に向けて生じた硬度の傾斜を利用し、複合基材の硬度が大きい面側において、耐擦傷性、および衝撃力に対する反発性を発現させる一方、複合基材の硬度が小さい面側では、衝撃力の吸収性を発現させるようにしている。
さらに、複合基材の硬度が大きい面側にハードコート層を設けるともに、複合基材の硬度が小さい面側には、自己吸着性を有するシリコン粘着層またはウレタン粘着層を設けている。
【００１５】
こうして、ハードコート層と複合基材の硬度が大きい面側との協働によって耐擦傷性が大幅に向上するとともに、複合基材の全体とシリコン粘着層またはポリウレタン粘着層との協働によって耐衝撃性が大幅に向上する。
加えて、複合基材の硬度が大きい面側は限度以上の衝撃力を受けると割れることがあるが、その際、複合基材の硬度が小さい基材は割れることが少なく、そのため、割れて生じた破片は硬度が小さい基材に保持され、外部に飛び散るおそれが少ない。
また、複合基材を構成する基材数をできるだけ減らすことで、上記効果が、保護シートの全体を一定程度の薄さに維持した状態で得られる。
【図面の簡単な説明】
【００１６】
【図１】本発明による液晶画面の保護シートの積層構造を模式的に示した断面図である。
【図２】本発明による液晶画面の保護シートを、スマートフォンのタッチパネル式液晶ディスプレイに適合させた実施例の斜視図である。
【発明を実施するための形態】
【００１７】
以下、添付図面を参照しつつ本発明の好ましい実施例を説明する。図１は、本発明の１実施例による液晶画面の積層構造を模式的に示した断面図である。
【００１８】
図１Ａを参照して、この実施例では、保護シートは、互いに硬度が異なる２つの透明シート状の基材１、２を、接着剤層３を介して接着したものからなる複合基材４を備えている。
そして、複合基材４の硬度が大きい方の基材（この実施例では、第２の基材２）側の面にはハードコート層５が設けられ、複合基材４の硬度が小さい方の基材（この実施例では、第１の基材１）側の面には、自己吸着性を有するシリコン粘着層６が設けられる。この場合、シリコン粘着層の代わりにウレタン粘着層を設けてもよい。
【００１９】
第１の基材１としては、例えば、ＰＥＴシートまたはポリカーボネート樹脂シートまたはポリウレタン樹脂シートを使用することができ、第２の基材２としては、例えば、アクリル樹脂シートを使用することができる。また、この場合、第１の基材１としてＰＥＴシートを使用し、第２の基材２としてポリカーボネート樹脂シートを使用することもできる。
接着剤層３を形成する接着剤としては、例えば、紫外線硬化樹脂または熱硬化樹脂を用いることができる。
【００２０】
ハードコート層５は、例えば、硬化性樹脂からなるバインダー成分と、無機微粒子または有機微粒子とを含有する公知の硬化性樹脂組成物を用いて形成される。バインダー成分としては、例えば、熱硬化樹脂、紫外線硬化樹脂等を用いることができる。無機微粒子としては、例えば、シリカ、コロイダルシリカ、アルミナ、アルミナゾル、アルミノシリケート、アルミナ−シリカ複合酸化物、カオリン、タルク、マイカ、炭酸カルシウム、リン酸カルシウムなどを用いることができる。有機微粒子としては、架橋ポリアクリル酸粒子、メタクリル酸メチル／スチレン共重合体樹脂粒子、架橋ポリスチレン粒子、架橋ポリメタクリル酸メチル粒子、シリコン樹脂粒子、またはポリイミド粒子のような樹脂粒子を用いることができる。
【００２１】
この実施例では、複合基材を、互いに硬度が異なる２つの基材から形成したが、複合基材は、互いに硬度が異なる２以上の基材から構成されておればよい。
すなわち、本発明によれば、複合基材は、互いに硬度が異なる複数の透明シート状の基材を、硬度が順に大きくなるように積層するとともに、互いに隣接する基材の面同士を接着剤層を介して接着したものからなっている。
なお、複合基材が３以上の基材から構成される場合には、ハードコート層は、複合基材の硬度が最も大きい基材側の面に設けられ、自己吸着性を有するシリコン粘着層は、複合基材の硬度が最も小さい基材側の面に設けられる。
【００２２】
また、ハードコート層５には、低反射処理または防汚処理または抗菌処理またはそれらの２以上の組み合わせが施される。
低反射処理、防汚処理および抗菌処理は、公知の技術を用いてなされる。低反射処理は、例えば、ハードコート層５の表面に微細なエンボス加工を施すことによってなされ、防汚処理（指紋付着防止機能等の付与）は、例えば、ハードコート層５の形成時に撥油剤を混合することによってなされ、抗菌処理は、例えば、ハードコート層５に銀ナノ粒子を混合することによってなされる。
【００２３】
図２は、本発明による保護シートを、スマートフォンのタッチパネル式液晶ディスプレイに適合させた実施例の斜視図である。
図２に示すように、保護シート１０は、スマートフォン１１等の装着すべき携帯情報端末の液晶ディスプレイ１２を被覆するサイズにカットされる。なお、図示の実施例では、液晶ディスプレイ１２を含むスマートフォン１１の前面の全体を被覆するサイズにカットされている。この場合、保護フィルム１０には、必要に応じて、スマートフォン１１のカメラ１３や操作ボタン１４に対応する孔１０ａ、１０ｂが設けられる。
【００２４】
そして、保護シートは、シリコン粘着層６が携帯情報端末の液晶画面に密着することによって当該液晶画面に装着される。
【００２５】
こうして、本発明の保護シートは、互いに硬度が異なる２つの基材１、２を貼り合わせたものからなる複合基材４を備えており、複合基材４の硬度が大きい面側（第２の基材２側）において、耐擦傷性、および衝撃力に対する反発性を発現させる一方、複合基材４の硬度が小さい面側（第１の基材１側）では、衝撃力の吸収性を発現させるようになっている。
【００２６】
さらに、複合基材４の硬度が大きい面側（第２の基材２側）にハードコート層５が設けられ、複合基材４の硬度が小さい面側（第１の基材１側）には、自己吸着性を有するシリコン粘着層６が設けられる。
こうして、ハードコート層５と複合基材４の硬度が大きい面側との協働によって液晶画面の耐擦傷性が大幅に向上し、同時に、複合基材４の全体とシリコン粘着層６との協働によって液晶画面の耐衝撃性が大幅に向上する。
また、第２の基材２は、アクリル樹脂シート等からなっていて非常に硬く、そのため、限度以上の衝撃力を受けると割れることがあるが、その際、第１の基材１は軟らかくて割れることが少なく、それによって、第２の基材２の破片は第１の基材１に保持され、外部に飛び散るおそれが少なくなる。
【００２７】
加えて、本発明の保護シートによれば、ハードコート層５に低反射処理または防汚処理または抗菌処理またはそれらの２以上の組み合わせが施されているので、液晶画面の周囲からの入射光が液晶画面に反射して画面が見にくくなることが防止され、また、液晶画面に指紋や指の油分が付着しにくくなり、また、液晶画面上において細菌が増殖することが防止される。
しかも、複合基材４を第１および第２の基材、２の２種類の基材から構成したので、保護シートが一定程度の薄さに維持される。
【００２８】
次に、図１Ａに示したものと同じ構成を有する保護シートを実際に製作し、その保護シートの耐衝撃性および耐擦傷性を試験した。
製作した保護シートの積層構造の構成は、次のとおりである。
・複合基材４の第１の基材：ＰＥＴシート、厚さ１８８μｍ
・複合基材４の第２の基材：アクリル樹脂シート、厚さ２００μｍ
・接着剤層：紫外線硬化樹脂
・ハードコート層：厚さ４μｍ
・シリコン粘着層：厚さ３５μｍ
【００２９】
この保護シートから取得した５０ｍｍ×５０ｍｍの試験片を用いて、パンクチャー衝撃試験を行った（ＪＩＳ  Ｋ  ７２１１−２）。
試験は、直径１２．７ｍｍのストライカを試験片のハードコート層の上方１ｍの高さから落下させることによって実施した。
試験の結果、保護シートの落下強度は３２０ｇ／ｍであった。
【００３０】
次いで、製作した保護シートについて、鉛筆硬度試験機を用いて鉛筆硬度を測定する（ＪＩＳ  Ｋ  ５６００）ことにより、その耐擦傷性を試験した。
試験の結果、５００ｇの荷重での鉛筆硬度が９Ｈであった。
【００３１】
図１Ｂは、本発明の別の実施例による保護シートの積層構造を示す図１Ａに類似の図である。
この実施例は、図１Ａに示した実施例と、複合基材の構成が異なるだけである。よって、図１Ｂ中、図１Ａに示したものと同じ構成要素には同一番号を付し、以下では、それらの詳細な説明を省略する。
【００３２】
この実施例では、複合基材４’における第１の基材１と接着剤層３との間に、３８０〜５００ｎｍの波長範囲の光を所定の割合で遮光するブルーライトカット層７が設けられる。
ブルーライトカット層７は、３８０〜５００ｎｍの波長範囲の光の一定量を反射し、または色素吸収することによって遮光を行うものであり、公知の組成物から形成される。
この実施例では、ブルーライトカット層７は、二酸化チタン、酸化亜鉛等の金属酸化物を液体媒体中に分散させてコーティング組成物を調整し、この組成物を塗布等によって積層することによって形成される。あるいは、ジメチルシロキサンと反応させた酸化ケイ素をコーティング組成物として、これを塗布等によって積層することによってブルーライト層７を形成することもできる。
【００３３】
なお、この実施例では、ブルーライトカット層を複合基材の隣接する基材間に配置する構成としたが、これに代えて、ブルーライトカット層を、複合基材およびハードコート層間、または複合基材およびシリコン粘着層間に配置する構成としてもよい。
【００３４】
この実施例によれば、図１Ａの実施例によって得られる効果に加えて、液晶後面から照射される、人体に有害とされるブルーライトの一定量を遮光することができる。
【符号の説明】
【００３５】
１  第１の基材
２  第２の基材
３  接着剤層
４、４’  複合基材
５  ハードコート層
６  シリコン粘着層
７  ブルーライトカット層
１０  保護シート
１０ａ、１０ｂ  孔
１１  スマートフォン
１２  液晶ディスプレイ
１３  カメラ
１４  操作ボタン
【図１】
2015105993.tif 000003
【図２】
2015105993.tif 000004